ЛИСТ ИЗ МАГНИЕВОГО СПЛАВА

1. Лист из магниевого сплава, включающий сплав на основе магния и имеющий полуширину пика, составляющую 0,20 градусов или более и 0,59 градусов или менее для дифракционного пика (0004) при монохроматической рентгеновской дифракции.
2. Лист по п.1, в котором:
(а) сплав на основе магния, из которого изготовлен данный лист, имеет участок с низким доверительным индексом (низкий CI), доверительный индекс (CI) которого составляет менее 0,1 при измерении с помощью EBSD;
(b) доля площади участка с низким CI составляет 50% или более и менее 90%.
3. Лист по п.1 или 2, имеющий поверхность, на которой присутствует сжимающее остаточное напряжение в направлении ширины листа или в направлении под углом в 90 градусов относительно направления ширины листа.
4. Лист по п.1 или 2, имеющий поверхность, на которой присутствует сжимающее остаточное напряжение, равное 0 МПа или более и 100 МПа или менее, в направлении прокатки в том случае, когда направление прокатки совпадает с направлением под углом в 90 градусов относительно направления ширины листа.
5. Лист по п.1 или 2, имеющий поверхность, на которой присутствует сжимающее остаточное напряжение, равное 0 МПа или более и 100 МПа или менее, в направлении под углом в 90 градусов относительно направления прокатки в том случае, когда направление прокатки совпадает с направлением под углом в 90 градусов относительно направления ширины листа.
6. Лист по п.1 или 2, имеющий величину индикатора ориентации по оси с, равную 4,00 или более.
7. Лист по п.1 или 2, имеющий средний угол наклона оси с, равный 5 градусам или менее.
8. Лист по п.1 или 2, имеющий удлинение, составляющее 100% или более, при температуре, составляющей 200°С во всех направлениях под углом 0, 45, 90 и 135 градусов в том случае, когда любое данное направление листа принято за ноль градусов.
9. Лист по п.1 или 2, имеющий удлинение, составляющее 200% или более, при температуре, составляющей 250°С во всех направлениях под углом 0, 45, 90 и 135 градусов в том случае, когда любое данное направление листа принято за ноль градусов.
10. Лист по п.1 или 2, имеющий удлинение, составляющее 300% или более, при температуре, составляющей 275°С во всех направлениях под углом 0, 45, 90 и 135 градусов в том случае, когда любое данное направление листа принято за ноль градусов.
11. Лист по п.1 или 2, имеющий твердость по Виккерсу (Hv), составляющую 85 или более и 105 или менее.
12. Лист по п.1 или 2, имеющий удлинение, составляющее 2,0% или более и 14,9% или менее при 20°С, прочность на растяжение, составляющую 350 МПа или более и 400 МПа или менее при 20°С, и 0,2% условный предел текучести, составляющий 250 МПа или более и 350 МПа или менее при 20°С, во всех направлениях под углом 0, 45, 90 и 135 градусов в том случае, когда любое данное направление листа принято за ноль градусов.
13. Лист по п.1 или 2, в котором сплав на основе магния содержит 1,0 вес.% или более и 10,0 вес.% или менее алюминия, 0,1 вес.% или более и 1,5 вес.% или менее цинка, и остаток, состоящий из магния и неизбежных примесей.
14. Лист по п.1 или 2, в котором сплав на основе магния содержит более 50 вес.% магния и, по меньшей мере, один элемент, выбранный из группы, включающей алюминий, цинк, марганец, иттрий, цирконий, медь, серебро и кремний, при общем содержании 0,01 вес.% или более и 20 вес.% или менее.
15. Лист по п.1 или 2, в котором сплав на основе магния содержит более 50 вес.% магния и, по меньшей мере, один элемент, выбранный из группы, включающей кальций и бериллий, при общем содержании 0,00001 вес.% или более и 16 вес.% или менее.
16. Лист по п.1 или 2, в котором сплав на основе магния содержит более 50 вес.% магния и, по меньшей мере, один элемент, выбранный из группы, включающей никель, золото, платину, стронций, титан, бор, висмут, германий, индий, тербий, неодим, ниобий, лантан и редкоземельный элемент (за исключением неодима, тербия и лантана), при общем содержании 0,001 вес.% или более и 5 вес.% или менее.
17. Изделие, формованное из магниевого сплава, получаемое пластическим формованием при температуре, составляющей 200°С или более, листа из магниевого сплава по любому из пп.1-16.
18. Изделие по п.17, в котором пластическое формование представляет собой прессование.
19. Способ получения листа из магниевого сплава, включающий следующие стадии:
(а) прокатку материала, содержащего сплав на основе магния; и
(b) придание напряжения прокатанному листу, полученному на стадии прокатки материала, при этом прокатанный лист находится в нагретом состоянии; в котором:
(с) придание напряжения осуществляют таким образом, что полуширина пика для дифракционного пика (0004) составляет 0,20 градусов или более и 0,59 градусов или менее при монохроматической рентгеновской дифракции, которой подвергают лист после придания ему напряжения; и
(d) термическую обработку, направленную на рекристаллизацию, не осуществляют до стадии придания напряжения и после нее.
20. Способ по п.19, в котором придание напряжения осуществляют, пропуская лист, нагретый при 100°С или более и 250°С или менее, между роликами, нагретыми при 150°С или более и 300°С или менее.